СПОСОБЫ ИЗГОТОВЛЕНИЯ ЭЛЕКТРЕТНЫХ ТОНКОДИСПЕРСНЫХ ЧАСТИЦ ИЛИ КРУПНОЗЕРНИСТОГО ПОРОШКА

1. Способ получения электретных тонкодисперсных частиц, включающий стадии, в которых фторсодержащий материал, который содержит винилиденфторид-гексафторпропилен-тетрафторэтиленовый тройной сополимер, эмульгируют в жидкости, которая не смешивается с фторсодержащим материалом, для получения эмульгированных частиц; и подвергают эмульгированные частицы облучению электронным пучком, воздействию радиоактивного излучения, или обработке коронным разрядом.
2. Способ по п. 1, в котором эмульгированные частицы преобразуют в микрокапсульные частицы, и микрокапсульные частицы подвергают облучению электронным пучком, воздействию радиоактивного излучения, или обработке коронным разрядом.
3. Способ по п. 2, в котором микрокапсульные частицы диспергируют в электрофоретической среде для подвергания облучению электронным пучком, воздействию радиоактивного излучения, или обработке коронным разрядом.
4. Способ по п. 1, в котором эмульгированные частицы содержат пигмент.
5. Способ по п. 1, в котором жидкость, которая не смешивается с фторсодержащим материалом, служит в качестве электрофоретической среды.
6. Способ по п. 1, в котором электретные тонкодисперсные частицы имеют средний диаметр частиц от 0,02 до 20 мкм.
7. Способ получения электретного крупнозернистого порошка, включающий стадии, в которых полимерный лист, содержащий винилиденфторид-гексафторпропилен-тетрафторэтиленовый тройной сополимер, подвергают облучению электронным пучком, воздействию радиоактивного излучения, или обработке коронным разрядом, для преобразования полимерного листа в электретный полимерный лист; и измельчают электретный полимерный лист в порошок.
8. Способ по п. 7, в котором электретный крупнозернистый порошок имеет средний диаметр частиц от 0,02 до 3 мм.
9. Способ по п. 7, в котором электретный крупнозернистый порошок содержит пигмент.